(57)【要約】【課題】断熱効果が低下することなく、すぐに巻いたり折畳んだりすることが可能な断熱シートの製造方法及び断熱シートの提供。【解決手段】不織布からなるシート状基材２、シート状基材２の少なくとも一方の面に形成された断熱層３、シート状基材２の他方の面、または、断熱層３の上面に設けられ、粘着材４ａと粘着材４ａから離脱可能に貼着された粘着材保護シート４ｂを有する接着層４とから構成された断熱シート１及びその製造方法であって、断熱層３は、シート状基材２に塗布される中空ビーズとアクリル系樹脂の混合物からなる断熱塗材６をシート状基材２に塗布して、遠赤外線もしくはマイクロ波の照射により抜水乾燥して断熱塗膜を形成したものであり、接着層４は、シート状基材２または断熱層３に粘着材４ａを塗布し、粘着材保護シート４ｂを覆ったものである。【選択図】図１
2008073600.tif 000002
【特許請求の範囲】
【請求項１】
不織布からなるシート状基材と、前記シート状基材の少なくとも一方の面に形成された断熱層と、前記シート状基材の他方の面、または、前記断熱層の上面に設けられ、粘着材と前記粘着材から離脱可能な粘着材保護シートを有する接着層とから構成される断熱シートの製造方法であって、
中空ビーズとアクリル系樹脂との混合物からなる断熱塗材を、前記シート状基材に塗布し、遠赤外線もしくはマイクロ波を照射して抜水により断熱塗膜を形成し、前記断熱層とする断熱層形成工程と、
前記断熱層形成工程の前に、前記シート状基材に前記粘着材を塗布し、または、前記断熱層形成工程の後に、前記シート状基材もしくは前記断熱層に前記粘着材を塗布し、前記粘着材を前記粘着材保護シートで覆い、前記接着層とする接着層形成工程と、
を含むことを特徴とする断熱シートの製造方法。
【請求項２】
前記中空ビーズは、アクリルビーズであり、
前記アクリル系樹脂は、スチレンアクリル酸アルキルエステル共重合物エマルジョンである
ことを特徴とする請求項１に記載の断熱シートの製造方法。
【請求項３】
前記断熱層に含まれる中空ビーズの重量比率を、３０〜７０％とする
ことを特徴とする請求項２に記載の断熱シートの製造方法。
【請求項４】
前記断熱層形成工程では、
前記断熱塗材が所定厚みに塗布された前記シート状基材を、前記マイクロ波もしくは遠赤外線の照射炉内に通過させた後、前記断熱層が形成されたシート状基材を巻き取る
ことを特徴とする請求項１から請求項３のいずれかに記載の断熱シートの製造方法。
【請求項５】
不織布からなるシート状基材と、前記シート状基材の少なくとも一方の面に形成された断熱層と、前記シート状基材の他方の面、または、前記断熱層の上面に設けられ、粘着材と前記粘着材から離脱可能な粘着材保護シートを有する接着層とから構成される断熱シートであって、
前記断熱層は、
前記シート状基材に塗布される中空ビーズとアクリル系樹脂との混合物からなる断熱塗材を、遠赤外線もしくはマイクロ波の照射により抜水し、断熱塗膜を形成したものであり、
前記接着層は、
前記シート状基材もしくは前記断熱層に前記粘着材を塗布し、前記粘着材保護シートで覆ったものである
ことを特徴とする断熱シート。
【請求項６】
前記中空ビーズは、アクリルビーズであり、
前記アクリル系樹脂は、スチレンアクリル酸アルキルエステル共重合物エマルジョンである
ことを特徴とする請求項５に記載の断熱シート。
【請求項７】
前記断熱層に含まれる中空ビーズの重量比率は、３０〜７０％である
ことを特徴とする請求項６に記載の断熱シート。
【請求項８】
前記断熱シートの接着材側の面は、
建築物の内外壁、自動車・航空機・列車等の車体の内外表面、カーテンウォールの内外壁のいずれかに、貼着される
ことを特徴とする請求項５から請求項７のいずれかに記載の断熱シート。
【発明の詳細な説明】
【技術分野】
【０００１】
本発明は、断熱シートの製造方法及び断熱シートに関する。
【背景技術】
【０００２】
従来、建造物の屋根や外壁等に断熱処理を施す場合、塗装業者が、直接、断熱処理を必要とする箇所に、断熱塗材の塗装作業を行なう。しかし、このような塗装作業を行なった場合、塗装後に断熱塗材が乾燥するまでに時間がかかり、この間、次の作業が出来ないという問題があった。また、塗装作業時に塗料がタレ落ちたり、乾燥中に塵埃が付着して、塗装品質が悪化したり、断熱効果が低下するという問題があった。
【０００３】
これらの問題を解決すべく、特許文献１に記載されているように、断熱塗材を予め、柔軟なシートの一面全面に塗布した断熱シートを用いることで、塗装作業を不要とし簡単な施工で断熱を行なうことが出来るようになった。
【０００４】
しかし、このような断熱シートには、以下に説明する課題があった。
【０００５】
【特許文献１】実用新案登録第３０４６１６７号公報
【発明の開示】
【発明が解決しようとする課題】
【０００６】
特許文献１に記載の断熱シートは、シートに断熱塗材を塗布した後、断熱塗材を硬化させるため、自然乾燥または空気を吹付けること（送風）により乾燥させる。
【０００７】
しかし、自然乾燥の場合にはおよそ２４時間もかかり、空気を吹付けることによる強制乾燥の場合でも、１時間〜２時間はかかる。この間、完全に乾燥するまでは、断熱シートを広げたまま放置しなければならず、断熱シートを巻き取ったり折畳んだりすることが出来ないため、断熱シートの製造場所の確保が必要となり、断熱シートの大量生産ができない。
【０００８】
また、強制乾燥の場合には、空気を吹付けるので、乾燥過程で塗装ムラが生じたり、表面に気泡が発生してしまい、塗装品質が劣化し、ひいては、断熱効果の低下につながる。
【０００９】
本発明は、このような従来の問題点に鑑みてなされたものであって、断熱効果が低下することなく、すぐに巻いたり折畳んだりすることが可能な断熱シートの製造方法及び断熱シートを提供することにある。
【課題を解決するための手段】
【００１０】
本発明の断熱シートの製造方法は、不織布からなるシート状基材と、前記シート状基材の少なくとも一方の面に形成された断熱層と、前記シート状基材の他方の面、または、前記断熱層の上面に設けられ、粘着材と前記粘着材から離脱可能な粘着材保護シートを有する接着層とから構成される断熱シートの製造方法であって、中空ビーズとアクリル系樹脂との混合物からなる断熱塗材を、前記シート状基材に塗布し、遠赤外線もしくはマイクロ波を照射して抜水により断熱塗膜を形成し、前記断熱層とする断熱層形成工程と、前記断熱層形成工程の前に、前記シート状基材に前記粘着材を塗布し、または、前記断熱層形成工程の後に、前記シート状基材もしくは前記断熱層に前記粘着材を塗布し、前記粘着材を前記粘着材保護シートで覆い、前記接着層とする接着層形成工程とを含むことを特徴とする。
【００１１】
また、本発明の断熱シートは、不織布からなるシート状基材と、前記シート状基材の少なくとも一方の面に形成された断熱層と、前記シート状基材の他方の面、または、前記断熱層の上面に設けられ、粘着材と前記粘着材から離脱可能な粘着材保護シートを有する接着層とから構成される断熱シートであって、前記断熱層は、前記シート状基材に塗布される中空ビーズとアクリル系樹脂との混合物からなる断熱塗材を、遠赤外線もしくはマイクロ波の照射により抜水し、断熱塗膜を形成したものであり、前記接着層は、前記シート状基材もしくは前記断熱層に前記粘着材を塗布し、前記粘着材保護シートで覆ったものであることを特徴とする。
【００１２】
このように、シート状基材に断熱塗材を塗布後、当該塗布面に、遠赤外線もしくはマイクロ波を照射して抜水し、断熱層を形成するようにしたので、遠赤外線やマイクロ波の特性により、塗布された断熱塗材の内部から水分が蒸発し、塗装ムラや気泡の発生なく、しかも、早期に乾燥させることができる。つまり、品質の維持された断熱シートが製造されるとともに、断熱シートの製造効率を向上させられる。
【００１３】
また、断熱塗材は、アクリル系樹脂をバインダーとしているので、弾力性、伸縮性に富み、塗装しやすく、断熱層は、弾力性・柔軟性に優れる。更に、断熱塗材をシート状基材に塗布した場合、不織布であるシート状基材がつなぎの役割を果たすので、断熱層がシート状基材に形成されても劣化がしにくく、耐久性に優れ、折り曲げや巻き取りをしても、シート状基材から断熱層が剥離することがない。
【００１４】
また、前記中空ビーズは、アクリルビーズであり、前記アクリル系樹脂は、スチレンアクリル酸アルキルエステル共重合物エマルジョンであってもよい。
【００１５】
その際、前記断熱層に含まれる中空ビーズの重量比率は、３０〜７０％とすることが望ましい。
【００１６】
このように、同じアクリル系材料同士を混合することで、バインダーとしてのアクリル系エマルジョンが、中空ビーズを抱き込みやすい状態が生まれ、中空ビーズの重量比率の大きい、すなわち、断熱効果の高い断熱層が形成される。
【００１７】
また、前記断熱層形成工程では、前記断熱塗材が所定厚みに塗布された前記シート状基材を、前記マイクロ波もしくは遠赤外線の照射炉内に通過させた後、前記断熱層が形成されたシート状基材を巻き取ってもよい。
【００１８】
このように、断熱塗材の乾燥時間を待たず、次々に断熱シートを製造して、巻き取ることが出来るので、製造された断熱シートの保管場所をとらない。
【００１９】
また、前記断熱シートの接着材側の面は、建築物の内外壁、自動車・航空機・列車等の車体の内外表面、カーテンウォールの内外壁のいずれかに、貼着されてもよい。
【００２０】
上述したように本発明の断熱シートは、耐久性・柔軟性を有するので、建築物の内外壁や車体の内外表面やカーテンウォールの内外壁といった、平面のみならず曲面をも有する部分の断熱に好適である。
【発明の効果】
【００２１】
本発明の断熱シートの製造方法及び断熱シートによれば、シート状基材に断熱塗材を塗布後、当該塗布面に、遠赤外線もしくはマイクロ波を照射して、断熱層を形成するようにしたので、遠赤外線やマイクロ波の特性により、塗布された断熱塗材の内部から水分が蒸発し、塗装ムラや気泡の発生なく、しかも、早期に乾燥させることができる。つまり、品質の維持された断熱シートが製造されるとともに、断熱シートの製造効率を向上させられる。
【００２２】
また、断熱塗材は、アクリル系樹脂をバインダーとしているので、弾力性、伸縮性に富み、塗装しやすく、断熱層は、弾力性・柔軟性に優れる。更に、断熱塗材をシート状基材に塗布した場合、不織布であるシート状基材がつなぎの役割を果たすので、断熱層がシート状基材に形成されても劣化がしにくく、耐久性に優れ、折り曲げや巻き取りをしても、シート状基材から断熱層が剥離することがない。
【発明を実施するための最良の形態】
【００２３】
以下、図面を参照して、本発明の断熱シートの製造方法及び当該製造方法により製造された断熱シートの実施例について説明する。
【００２４】
図１は、本発明の断熱シートの構造の一実施例を示す部分断面図である。図１（ａ）に示す断熱シート１ａの構造は、不織布からなるシート状基材２、シート状基材２の一方の面に形成された断熱層３、シート状基材２の他方の面に設けられ、粘着材４ａと粘着材４ａから離脱可能な粘着材保護シート４ｂを有する接着層４とから構成されている。尚、本実施例のシート状基材２は約１００μｍ、断熱層３は約６００μｍ、粘着材４ａは約１００μｍ、粘着材保護シート４ｂは約１００μｍとなっている。
【００２５】
断熱層３は、セラミックビーズ、アクリルビーズ等の中空ビーズと、バインダー（結合材）としてアクリル系樹脂を混ぜて得られた断熱塗材を、シート状基材２の一方の面に塗布して抜水乾燥させて、断熱塗材の塗膜を形成することで得られる。尚、本実施例の断熱層３は、断熱塗材中の水分を抜くだけで塗膜が形成されるようになっている。
【００２６】
かかる断熱層３は、アクリル系樹脂中に中空ビーズが抱き込まれた状態となるので、断熱効果を有するようになる。また、断熱塗材は、アクリル系樹脂をバインダーとしているので、弾力性、伸縮性があって、塗装しやすく、断熱層３は、弾力性・柔軟性に優れる。更に、断熱塗材をシート状基材２に塗布した場合、不織布であるシート状基材２がつなぎの役割を果たすので、断熱層３がシート状基材２に形成されても劣化がしにくく、耐久性に優れ、折り曲げや巻き取りをしても、シート状基材２から断熱層３が剥離することがない。
【００２７】
接着層４は、シート状基材２の他方の面に、粘着材４ａを塗布し、その上を粘着材保護シート４ｂで覆うことで形成される。
【００２８】
そして、このような構造の断熱シート１ａは、断熱対象物の形状に合わせて、切断等の加工を行い、粘着材保護シート４ｂを粘着材４ａから剥離して、粘着材４ａの面を断熱対象物に直接、貼着するだけで、断熱対象物への断熱施工が完了するので、施工の簡略化が実現され、コストの低減に繋がる。
【００２９】
しかも、シート状基材２は約１００μｍという薄さの不織布であり、断熱層３は、アクリル系樹脂をバインダーとして、約６００μｍの薄さに形成されていることから、断熱シート１ａは、全体として薄く、弾力性・柔軟性に優れ、折り曲げ加工しても劣化しない。
【００３０】
よって、この断熱シート１ａは、建築物の内外壁や、平板のみならず、曲面を有する自動車・航空機・列車等の車体の内外表面や、カーテンウォールの内外壁の断熱施工に好適である。尚、本明細書において、パネルには、平板のみならず、上記自動車・航空機・列車等の車体の曲面を有するものも含まれる。 
【００３１】
ここで、本実施例の断熱シート１ａは、断熱層３の形成工程、すなわち、シート状基材２に断熱塗材を塗布後、断熱塗材から抜水して断熱塗膜を形成する断熱層形成工程において、遠赤外線もしくはマイクロ波を照射して、断熱層３の断熱効果を低下させることなく、断熱塗材中の水分を早期に抜き断熱塗膜を形成することに特徴がある。
【００３２】
従来、断熱層３の形成に際しては、自然乾燥か、空気を吹付けることによる強制乾燥が行なわれていた。しかし、自然乾燥方法の場合は、完全に固化するまでには２４時間かかり、断熱シート１ａの製造工程において大きな時間ロスが発生する。また、強制乾燥方法を採用した場合でも、最低１〜２時間かかる上に、送風により断熱層３に塗装ムラが生じる。また、乾燥工程で水分蒸発する際に、内部からではなく表面から水分が蒸発するため、断熱層３に気泡が発生する。このように、自然乾燥や強制乾燥の場合には、断熱効果が低下しやすく、断熱シート１ａの品質劣化を招く。
【００３３】
そこで、本実施例の断熱シート１ａの製造方法では、シート状基材２に断熱塗材を塗布後、当該塗布面に、遠赤外線もしくはマイクロ波を照射して抜水し、断熱塗膜を形成するようにしたので、遠赤外線やマイクロ波の特性により、塗布された断熱塗材の内部から水分が蒸発し、塗装ムラや気泡の発生なく、しかも、早期に乾燥させることができる。つまり、品質の維持された断熱シート１ａが製造されるとともに、断熱シート１ａの製造効率を向上させられる。
【００３４】
例えば、所定速度で走行しているベルトコンベヤ上に、シート状のシート状基材２を広げて、ベルトコンベヤの始端に設けられたポンプや漏斗等の塗材押し出し機から、シート状基材２上に断熱塗材を塗布し、ベルトコンベヤの途中経路に設けられた所定長さの照射炉内を、断熱塗材が塗布されたシート状基材２が通過するようにし、照射炉を通過後、シート状基材２上に断熱層３が形成された断熱シート１ａを、ベルトコンベヤの終端に設置されたローラーによって順次、巻き取れば、断熱塗材の乾燥時間を待たず、次々に断熱シート１ａを製造して、ロール状にまとめることが出来、製造された断熱シート１ａの保管場所をとらない。
【００３５】
しかも、遠赤外線もしくはマイクロ波の照射によって抜水し、断熱塗膜を形成するので、塗装ムラが発生せず、また内部から水分を蒸発させるので気泡ができず、断熱層３の断熱効果は低下しない。
【００３６】
つまり、本発明の断熱シートの製造方法によれば、断熱シートの断熱効果が低下することなく、断熱シートの製造効率を向上させ、大量生産が可能になるとともに、製造された断熱シートの保管の省スペース化が図られる。
【００３７】
尚、断熱シート１ａを製造する場合、接着層４の形成工程は、断熱層３の形成前でもよいし、形成後でもよい。
【００３８】
また、先の実施例では、断熱層３が、シート状基材２の一方の面に形成された場合について説明したが、図１（ｂ）の断熱シート１ｂに示すように、断熱層３が、シート状基材２の両面に形成されていてもよく、その場合、一方の面に形成された場合と比較して、断熱効果がより高まる。
【００３９】
所定の同一厚みの断熱層３を、一方の面に形成させた場合と、両面に分けて形成させた場合とでは、基本的に断熱効果は変わらないはずであるが、一方の面のみに厚く、断熱塗材を塗布した場合は、その分、断熱塗膜が形成されるまでの時間がかかり、断熱シートの製造上、現実的ではない。
【００４０】
従って、図１（ａ）に示した断熱シート１ａよりも断熱効果を向上させた断熱シートを製造したい場合には、図１（ｂ）の断熱シート１ｂの構造を採用するのが好適である。この場合、接着層４は、断熱層３の形成後、一方の断熱層３の上面に形成されることになる。
【００４１】
また、断熱シートの構造は、図１（ｃ）の断熱シート１ｃに示すように、シート状基材２の一方の面に断熱層３が形成され、更に、当該断熱層３の上面に、接着層４が形成されていてもよい。この場合、不織布からなるシート状基材２が、表側に現われるので、シート状基材２に予め着色したり、模様を印刷することで、断熱効果を有する壁紙として使用することが可能となる。尚、この場合も、接着層４は、断熱層３の形成後に形成される。
【実施例】
【００４２】
次に、図２を参照しながら、本発明による断熱シートの製造方法の一実施例について説明する。尚、本実施例で製造される断熱シートの構造は、図１（ａ）に示した断熱シート１ａの構造と同様である。また、図２には、本実施例で断熱シート１ａを製造するための製造装置１０が示されている。
【００４３】
この断熱シート１ａの製造方法は、不織布からなるシート状基材２をボビンから繰り出す繰り出し工程、セラミックビーズ、アクリルビーズ等の中空ビーズと、バインダー（結合材）としてアクリル系樹脂を混ぜて作製された断熱塗材６をシート状基材２の少なくとも一方の全面に所定の略均一厚さとなるように塗布し、これを遠赤外線もしくはマイクロ波照射炉内に通過させて抜水により断熱塗膜を形成し、断熱層３とする断熱層形成工程、断熱層形成工程の前または後に、シート状基材２に粘着材４ａを塗布し、粘着材４ａを粘着材保護シート４ｂで覆い接着層４とする接着層形成工程と、から構成される。
【００４４】
尚、シート状基材２に接着層４を形成する場合には、接着層形成工程は、断熱層形成工程の前でも後でもよいが、図１（ｂ），（ｃ）の断熱シート１ｂ，ｃのように、断熱層３の上面に接着層４を形成する場合には、接着層形成工程は、必然的に断熱層形成工程の後となる。
【００４５】
以下、図２の製造装置１０を用いて断熱シート１ａを製造する際の具体的実施例を説明する。
【００４６】
まず、断熱塗材６を作製する。本実施例の断熱塗材６は、表１に示すように、アクリル系樹脂エマルジョン、中空ビーズ、成膜助剤・チタン・体質顔料・着色顔料・消泡剤・粘性調整剤・可塑剤等の添加剤、及び、水を、同表に示す重量比率割合で混合し、均一になるまで撹拌して得た。尚、このとき、撹拌しやすいように、場合によっては加熱により所定の温度で撹拌してもよい。
【００４７】
【表１】
2008073600.tif 000003
【００４８】
本実施例では、表１におけるアクリル系樹脂エマルジョンは、スチレンアクリル酸アルキルエステル共重合物エマルジョン（ＢＡＳＦジャパン株式会社製）を用いた。また、成膜助剤は、テキサノールを用いた。
【００４９】
また、断熱機能の実現のために混合される中空ビーズは、平均粒子径２０〜５０μｍのマイクロビーズ（松本油脂製薬株式会社）を用いた。また、チタンは、二酸化チタンルチル型を、体質顔料は、タルクを用いた。尚、チタン及び体質顔料は、中空ビーズを固めるために加えられるものである。
【００５０】
また、消泡剤は、カルシウム炭酸塩を、粘性調整剤は、高沸点オイルを、可塑剤は、防腐剤をそれぞれ用いた。尚、これらはいずれも、環境問題に配慮し、非ホルムアルデヒド系の材料を使用している。
【００５１】
そして、本実施例では、最終的に中空ビーズの重量比率が５０％となるように各成分を配合し、粘度を、シート状基材２に塗布しやすい、２０００〜８０
００ｃｐｓに調整して作製された断熱塗材６を、原料タンク１１に投入する。尚、この原料タンク内に直接、上記の材料が投入され、撹拌が行なわれることで断熱塗材６が作製されてもよい。
【００５２】
一方、シート状基材２は、予め、断熱塗材６の塗布面とは反対側の面に、粘着材４ａを塗布し、更に粘着材保護シート４ｂで覆って接着層４を形成した状態のものが用意され、断熱塗材６の塗布面を上にして、ボビン１２からガイドロール１３に案内されて、所定速度で走行するベルトコンベア（図示せず）のコンベア面上に繰り出される。
【００５３】
本実施例のシート状基材２は、リンテック(株）製の、厚さ１００μｍ、巾１〜１．２ｍｍのロール状の不織布を使用している。また、粘着材４ａは、リンテック(株）製の粘着材をシート状基材２に塗布して得られたものであり、厚さは１００μｍである。また、粘着材保護シート４ｂは、粘着材４ａの乾燥防止・保護のため、粘着材４ａに貼着される剥離材付きシートであり、厚さ１００μｍのものである。
【００５４】
断熱塗材６は、原料タンク１１から圧縮により下方に繰り出され、シート状基材２の上に載置するように供給される。尚、本実施例のように断熱塗材６を載置する場合も、本明細書の「塗布」に含むものとする。
【００５５】
本実施例の断熱塗材６は、上記のように、アクリル系樹脂エマルジョンをバインダーとして、水分が断熱塗材６の約１／３を占めるので、弾力性・伸縮性があり、シート状基材２上に塗布しやすい。
【００５６】
シート状基材２上に載置された断熱塗材６は、スクレーパ１４によって、所定の均一厚さになるように平坦化され、その後、断熱塗材６が塗布されたシート状基材２は、照射炉１５へ送り込まれる。
【００５７】
本実施例の照射炉１５は、遠赤外線ヒーターであり、断熱塗材６の塗布面から所定距離離間した位置から、遠赤外線が照射される。また、照射炉１５の長さは、４０ｍであり、照射炉１５の始点から終点までの通過時間は、ベルトコンベアを０．５ｍ／分の速度で走行させた場合、約３分となっている。
【００５８】
照射炉１５の通過時間と照射炉１５の長さは、照射炉１５内の温度と、遠赤外線の照射量と、ベルトコンベアの走行速度と、断熱塗材６の塗布厚との関係で決められることになる。例えば、照射炉１５内の温度が高いほど、照射量が多いほど、通過時間は短く、照射炉１５の長さは短くて済む。逆に、走行速度が遅いほど、塗布厚が厚いほど、通過時間は長く、照射炉１５の長さは長くなる。
【００５９】
尚、遠赤外線ヒータに代えて、電子レンジの仕組みを利用したマイクロ波ヒーターが用いられてもよい。
【００６０】
シート状基材２に載置された断熱塗材６に含まれる全体の約１／３の水分が、照射炉１５内で抜水されることによって、シート状基材２に、断熱塗膜からなる断熱層３が固着形成され、断熱シート１ａが作製される。このようにして作製された断熱シート１ａは、順次、ガイドロール１６に案内されて、巻き取り機１７によって巻き取られる。尚、本実施例の断熱層３の厚さは、６００μｍである。
【００６１】
尚、本実施例では、先に、接着層４がシート状基材２に形成されていたが、シート状基材２に断熱層３が固着形成されて巻き取り機１７によって巻き取られたものを、再度、ボビン１２に通し、ベルトコンベア上に繰り出して、粘着材４ａを塗布し、その上に粘着材保護シート４ｂを覆うことで、接着層４が形成されてもよい。
【００６２】
以上説明した製造装置１０によって断熱シート１ａを製造した場合、シート状基材２に断熱塗材６を塗布した後、断熱塗材６の抜水、すなわち、乾燥を、遠赤外線もしくはマイクロ波を照射することによって行なうようにしたので、自然乾燥や送風による強制乾燥と比較して、早期に断熱層３を形成することができる。
【００６３】
また更に、自然乾燥の場合には、表面から水分が蒸発するため、気泡ができやすいが、遠赤外線もしくはマイクロ波の照射により抜水乾燥させる場合には、遠赤外線やマイクロ波の特性上、断熱塗材６の内部から水分が蒸発するので、気泡ができにくく、品質の維持された断熱シート１ａが製造される。
【００６４】
本実施例の製造装置１０によれば、自然乾燥で２４時間かかるところを、３分で抜水乾燥させることができるので、製造装置１０のベルトコンベアを所定速度で駆動させながら、照射炉１５を通過して作製された断熱シート１ａを順次、巻き取り機１７で巻き取ることができる。従って、断熱シート１ａの製造効率が向上し、大量生産が可能になるとともに、製造された断熱シート１ａの保管の省スペース化が図られる。
【００６５】
次に、作製された断熱シート１ａの断熱層３の断熱効果を確認するため、以下の実験を行なった。まず、先に作製された断熱塗材６（以下、試料Ｓという）の塗膜について、日射反射率を求めた。その得られた日射反射率を表２に示す。尚、試料Ｓを乾燥させ、塗膜が形成された後の、断熱塗材成分の重量比率は、アクリル系樹脂エマルジョンが４４％であり、中空ビーズが５０％であり、その他の添加剤が６％となる。
【００６６】
【表２】
2008073600.tif 000004
【００６７】
これより、０．６ｍｍ厚の試料Ｓの膜で、特に近赤外領域で隠ぺい率試験紙の白地上と黒地上での反射率に差異が認められた。すなわち、黒地上の反射率が低下している。このことは、試料Ｓの０．６ｍｍ膜厚では近赤外領域の光は通過しており、素地の黒地に吸収されていることを意味している。また、試料Ｓの日光反射率は９０％以上であり、紫外線を含む太陽光の９０％以上を反射させるので、建物等の構造物の外壁に塗布した場合、当該構造物の劣化を防止することが出来る。
【００６８】
本実施例の断熱塗材６は、アクリル系樹脂エマルジョン（スチレンアクリル酸アルキルエステル共重合物エマルジョン）と、アクリルビーズという、同じアクリル系材料同士を混合していることにより、親和性が高くなるので、バインダーとしてのアクリル系樹脂エマルジョンに、中空ビーズをより多く抱き込み、含有させることが出来、本実施例のように、抜水乾燥後の断熱塗材の中空ビーズの重量比率を５０％以上とすることが出来る。これにより、より断熱効果の高い断熱層３を形成することが出来る。
【００６９】
尚、本実施例では、最終的に中空ビーズの重量比率が５０％となるように、各成分を配合したが、断熱性の向上のためには、中空ビーズの重量比率が３０〜７０％となるように、各成分の調整が行なわれることが望ましい。当該比率が３０％未満である場合には、断熱効果が十分に得られない。また７０％より高い場合には、バインダーとの親和性が低くなり、均一な断熱塗材が作製されず、基材への付着性が弱くなる。
【００７０】
更に、試料Ｓの塗膜について、熱伝導率を測定し、遮断効果の程度を確認した。表３は、試料Ｓの熱伝導率の測定結果を示す。
【００７１】
【表３】
2008073600.tif 000005
【００７２】
ちなみに、「漆喰」の熱伝導率は「０．６」、「石膏プラスター」の熱伝導率は「０．５」、「石膏ボード」の熱伝導率は「０．７１〜０．１」、「コンクリート」の熱伝導率は「１．４０」であるのに対し、試料Ｓの熱伝導率は表３より「０．１２１（Ｋｃａｌ／ｈ・ｍ・℃）」である。また、断熱性の高い「保温レンガ」の熱伝導率は「０．１２」である。したがって、この試料Ｓは、熱伝導率が比較的低い部類の塗装材料と言える。
【００７３】
次に、亜鉛めっき銅板及びコンクリート板に対する試料Ｓの接着強度を評価した、その結果を表４に示す。
【００７４】
【表４】
2008073600.tif 000006
【００７５】
表４によれば、試料Ｓの接着強度は、対鋼板が１．７Ｎ／ｍｍ２、対コンクリートが１．５Ｎ／ｍｍ２である（ＪＩＳ規格は、０．５Ｎ／ｍｍ２以上である）。このことから、この試料Ｓは、ＪＩＳ規格を十分に満足する接着強度を有する。
【００７６】
本実施例の断熱塗材６の塗膜は、更に、以下の効果も有している。すなわち、この断熱塗材によれば、スチレンアクリル酸アルキルエステル共重合物エマルジョンをバインダーとして用いることで、元々、本材料に備わっている防水性、接着性が発揮されるとともに、被膜性、弾力性も有するので、より亀裂の出来にくい衝撃、振動に強い断熱層３が形成される。また、塗膜を劣化させるあらゆる障害に対して驚異的に対抗し、抜群の耐久性を発揮することができる。
【００７７】
また、本実施例の断熱塗材６を壁に０．９ｍｍ厚塗布すると、屋根・天井・壁を通過する音が約１０デシベル低下し、静かな環境が確保できる。また、本実施例の断熱塗材６は環境にやさしい水溶性で、シックハウス症候群の原因物質を含まない。また、当該断熱塗材６の塗膜は３層〜４層（０．６ｍｍ〜０．９ｍｍ）形成されることで、水の浸入を防ぐことができる。
【００７８】
また、当該断熱塗材６は、幅広い塗装適性を持っているので、当然、不織布への塗布も容易である。また、刷毛ローラー・吹付け・鏝など幅広い塗布方法にも対応することができる。
【００７９】
そして、このような断熱塗材６をシート状基材２に塗布して、抜水乾燥させ、断熱層３を形成して出来た断熱シート１ａの施工対象は、例えば、工場、一般倉庫、保冷倉庫、研究所、学校、集会所、体育館等の大きな建物の屋根の外装及び内装であったり、冷凍コンテナ、ドライコンテナ、保冷車、穀物サイロ、冷凍冷蔵倉庫、貯蔵タンク、畜産舎、車両（自動車・航空機・電車等）の内外装、カーテンウォール、プラントの配管（ＬＰガス・蒸気）であったり、鉄、コンクリート、発泡コンクリート、木材、瓦、スレート、サイデング、レンガ、タイル、アルミ、ステンレス、ブロック、石膏ボード等、幅広く、平面、曲面を問わず、利用できる。
【００８０】
次に、本実施例で作製された断熱シート１ａの断熱層３の断熱効果を確認するため、以下の実験を行なった。まず、シーラー（下地用塗料）に中空ビーズを添加した断熱塗材を作製する。尚、後述する試料ａを除き、先に作製された断熱塗材６と同様である。
【００８１】
図３（ａ）の見取り図及び（ｂ）の平面図に示す実験装置１８は、１．０ｍｍ厚のアルミニウム板製の直方体状の箱体１９と、箱体１９の開口部を覆う図示しないアルミニウム製の蓋体と、箱体１９の内部を２つの略等しい２５０ｍｍ×２５０ｍｍ×２５０ｍｍの空間イ、ロに２分する位置（中央部）に設けられ、１．０ｍｍ厚のアルミニウム板製の仕切板２０ａ，ｂと、空間イの中央部にセットされる熱源２１と、Ａ，Ｂ，Ｃ，Ｄの位置（いずれも底面からの高さは１２５ｍｍ）に設置される、温度計等の温度検出器とから構成される。尚、熱源２１は、４０Ｗの白熱電球を使用した。
【００８２】
仕切板２０ａ，ｂは、互いに２５ｍｍの空隙Ｓを設けて設置され、仕切板２０ａ，ｂの両方又は片方の、仕切板同士が対向する面（内側面）全面に渡り、断熱塗材を塗布し、塗膜が形成される。
【００８３】
塗布される断熱塗材は、表５に示されるように、シーラーに添加される中空ビーズの重量比率（対シーラー）を５０％に調整したものを仕切板２０ａにのみ１．０ｍｍ厚塗布した試料ａ，ｂと、仕切板２０ａ，ｂの両方にそれぞれ１．０ｍｍずつ塗布した試料ｃと、仕切板２０ａに３．０ｍｍ、仕切板２０ｂに２．５ｍｍ塗布した試料ｄと、仕切板２０ａ，ｂの両方にそれぞれ５．０ｍｍずつ塗布した試料ｅである。尚、本実験に使用した中空ビーズは、試料ａがセラミックビーズ、試料ｂ〜ｅがアクリルビーズである。
【００８４】
【表５】
2008073600.tif 000007
【００８５】
また、比較参考のために、グラスウールを仕切板２０ａ，ｂの両方に貼り付けた試料Ｉと、アルミニウム製の仕切板２０ａ，ｂに替えて、３ｍｍ厚のガラス板を空隙を２５ｍｍ設けて２枚合わせた試料ＩＩも用意する。
【００８６】
各試料につき、実験装置１８を密閉した状態で、熱源２１を駆動させ、Ａ〜Ｄの温度検出器の値を測定する。
【００８７】
熱源を駆動させると同時に測定を開始し、測定開始から１５分経過するまでは５分おき、１５分〜６０分経過するまでは１５分おき、６０分〜１８０分経過するまでは４０分おきに各温度を測定した。各試料での測定結果を表す表とグラフを図４〜図１０に示す。
【００８８】
そして、測定結果及び以下の数式に基づいて、各試料の断熱効果δを算出した。尚、このδ（％）の数値が高いほど、断熱効果が高いと言える。
【００８９】
（数１）
δ＝１−（Ｄ−α）／（Ａ−α）
Ａ：空間イの温度
Ｄ：空間ロの温度
α：実験時の平均温度
【００９０】
各試料について求めたＡ−Ｄ，Ｂ−Ｃ，α，δを表す表とグラフを図１１に示す。
【００９１】
図１１の表とグラフにより、以下のことが考察される。まず、試料ａと試料ＩＩを比較すると、試料ａのほうが断熱効果が高い（δの数値が大きい）ことが分かる。次に、試料ａと試料ｂとを比較すると、セラミックビーズを中空ビーズとして使用した試料ａよりも、アクリルビーズを中空ビーズとして使用した試料ｂのほうが、断熱効果が高い。つまり、中空ビーズとしては、アクリルビーズを断熱塗材に使用するほうが、断熱層３の断熱効果が高く、本発明の断熱シートの製造方法及び当該製造方法を用いた断熱シートに好適である。
【００９２】
次に、試料ｂと試料ｃとを比較すると、仕切板２０ａの一面にのみアクリルビーズを塗布している試料ｂよりも、仕切板２０ａ，ｂの二面にアクリルビーズを塗布した試料ｃのほうが、断熱効果が高く、δが約７％も向上している。
【００９３】
更に、試料ｄ，ｅと、膜厚を大きくしていくに従って、δの数値は大きくなり、膜厚が５ｍｍ−５ｍｍの試料ｅでは、δが９０％以上となり、試料Ｉのグラスウール並みの断熱効果が得られる結果となった。本実施例のアクリルビーズによって作製された断熱塗材を仕切板の両面に５ｍｍずつ塗布した時と塗布しなかった時の断熱効果の差を温度差に換算すると、約５０℃となる。
【００９４】
このように、本実施例の断熱塗材により形成される断熱層３は、合計厚みが大きくなればなるほど、絶大な断熱効果が発揮されると言える。
【００９５】
従って、断熱効果の高い断熱シートを製造したい場合には、シート状基材２の一方の面に断熱塗材を塗布するよりは、両面に塗布したほうが合計厚みが稼げるので、図１（ｂ）のような構造を採用するのが好適である。また、一方の面に同じ厚さを塗布するよりは、両面に分けて塗布したほうが、一面当たりの塗布厚が薄くて済むので、その分、抜水乾燥する時間が早まり、断熱シートの製造効率アップにつながる。
【図面の簡単な説明】
【００９６】
【図１】本発明にかかる断熱シートの構造の一実施例を示す部分断面図である。
【図２】本発明にかかる断熱シートの製造方法の一実施例を示す図である。
【図３】断熱効果を確認するための実験装置の見取り図と平面図である。
【図４】試料ａの実験結果を表す表とグラフである。
【図５】試料ｂの実験結果を表す表とグラフである。
【図６】試料ｃの実験結果を表す表とグラフである。
【図７】試料ｄの実験結果を表す表とグラフである。
【図８】試料ｅの実験結果を表す表とグラフである。
【図９】試料Ｉの実験結果を表す表とグラフである。
【図１０】試料ＩＩの実験結果を表す表とグラフである。
【図１１】試料ａ〜ｅ，Ｉ，ＩＩの実験結果をまとめて表す表とグラフである。
【符号の説明】
【００９７】
１：断熱シート
２：シート状基材
３：断熱層
４：接着層
４ａ：粘着材
４ｂ：粘着材保護シート
１０：製造装置
１１：原料タンク
１２：ボビン
１３：ロール
１４：スクレーパ
１５：照射炉
１６：ガイドロール
１７：巻き取り機
１８：実験装置
１９：箱体
２０：仕切板
２１：熱源
【図１】
2008073600.tif 000008
【図２】
2008073600.tif 000009
【図３】
2008073600.tif 000010
【図４】
2008073600.tif 000011
【図５】
2008073600.tif 000012
【図６】
2008073600.tif 000013
【図７】
2008073600.tif 000014
【図８】
2008073600.tif 000015
【図９】
2008073600.tif 000016
【図１０】
2008073600.tif 000017
【図１１】
2008073600.tif 000018